ПОЛИМЕР-АЛЬДЕГИДНАЯ СВЯЗУЮЩАЯ СИСТЕМА ДЛЯ ИЗГОТОВЛЕНИЯ ИЗДЕЛИЙ ИЗ ДЕРЕВА

1. Отверждаемая водная композиция для связывания лигноцеллюлозного материала, содержащая:
(а) полимер, содержащий гидроксильные группы;
(б) полифункциональный сшивающий агент, который является, по меньшей мере, одним агентом, выбранным из группы, состоящей из глиоксаля и защищенного глиоксаля, и, необязательно,
(в) катализатор;
где массовое отношение (а):(б) составляет от 95:5 до приблизительно 10:90,
причем защищенный глиоксаль представляет собой глиоксаль, защищенный, по меньшей мере, одной группой, выбранной из группы, состоящей из S-нуклеофила, О-нуклеофила, мочевины, замещенной нециклической мочевины, карбамата, алифатического амина и амида.
2. Отверждаемая водная композиция по п.1, где полимер, содержащий гидроксильные группы, представляет собой поливиниловый спирт.
3. Отверждаемая водная композиция по п.2, где поливиниловый спирт является гидролизованным на от 70 мол.% до 98 мол.% и присутствует в концентрации от 35 мас.% до 65 мас.%, где мас.% основан на массе твердых веществ в отверждаемой водной композиции.
4. Отверждаемая водная композиция по п.3, где поливиниловый спирт имеет вязкость до 10 сантипуаз в 4% водном растворе при измерении с использованием вискозиметра Брукфильда при 20°С.
5. Отверждаемая водная композиция по п.3, где поливиниловый спирт имеет среднечисленную молекулярную массу в диапазоне от 7000 до 85000.
6. Отверждаемая водная композиция по п.1, где полифункциональный сшивающий агент присутствует в концентрации от 15 мас.% до 75 мас.%, основываясь на массе твердых веществ в отверждаемой водной композиции.
7. Отверждаемая водная композиция по п.6, где полифункциональный сшивающий агент представляет собой защищенный глиоксаль, который защищен, по меньшей мере, одной группой, выбранной из группы, состоящей из мочевины, сорбита и этиленгликоля.
8. Отверждаемая водная композиция по п.6, где рН находится в диапазоне от приблизительно 2,5 до приблизительно 6,0.
9. Отверждаемая водная композиция по п.2, где катализатор выбран из группы, состоящей из хлорида аммония, сульфата аммония, фосфорной кислоты, п-толуолсульфоновой кислоты и их смесей.
10. Композиционный продукт, включающий лигноцеллюлозный материал и отверждаемый клей, где отверждаемый клей получают в ходе отверждения водной композиции, содержащей:
(а) полимер, содержащий гидроксильные группы;
(б) полифункциональный сшивающий агент, который является, по меньшей мере, одним агентом, выбранным из группы, состоящей из глиоксаля и защищенного глиоксаля, и, необязательно,
(в) катализатор;
где массовое отношение (а): (б) составляет от 95:5 до приблизительно 10:90,
и где лигноцеллюлозный материал представляет собой фанеру, волокнистую древесностружечную плиту, древесноволокнистую плиту средней плотности или плиту с ориентированными волокнами.
11. Композиционный продукт по п.10, где полимер, содержащий гидроксильные группы, представляет собой поливиниловый спирт.
12. Композиционный продукт по п.11, где лигноцеллюлозный материал представляет собой фанеру.
13. Композиционный продукт по п.11, где лигноцеллюлозный материал представляет собой волокнистую древесностружечную плиту, древесноволокнистую плиту средней плотности или плиту с ориентированными волокнами.
14. Способ образования композиционного продукта, включающий нанесение на лигноцеллюлозный материал отверждаемой водной композиции и ее отверждение с образованием композиционного продукта, где отверждаемая водная композиция содержит:
(а) полимер, содержащий гидроксильные группы;
(б) полифункциональный сшивающий агент, который является, по меньшей мере, одним агентом выбранным из группы, состоящей из глиоксаля и защищенного глиоксаля, и, необязательно,
(в) катализатор;
где массовое отношение (а):(б) составляет от 95:5 до приблизительно 10:90,
и где лигноцеллюлозный материал представляет собой фанеру, волокнистую древесностружечную плиту, древесноволокнистую плиту средней плотности или плиту с ориентированными волокнами.
15. Способ по п.14, где полимер, содержащий гидроксильные группы, представляет собой поливиниловый спирт.
16. Способ по п.15, где лигноцеллюлозный материал представляет собой фанеру.
17. Способ по п.15, где лигноцеллюлозный материал представляет собой волокнистую древесностружечную плиту, древесноволокнистую плиту средней плотности или плиту с ориентированными волокнами.